(57)【要約】      （修正有）【課題】極めて小さい曲げ半径での曲げ損失を低減でき、良好な接続特性を有し、低コストで製造できる光ファイバの提供。【解決手段】中心から半径ｒ１μｍの領域に設けられ、ほぼ一定の正の比屈折率差Δ１を有するコアと、コアを取り囲むように半径ｒ１〜ｒ２μｍの領域に設けられ、ほぼ一定の比屈折率差Δ２を有する第一クラッドと、第一クラッドを取り囲むように半径ｒ２〜ｒ３μｍの領域に設けられ、ほぼ一定の負の比屈折率差Δ３を有する第二クラッドと、第二クラッドを取り囲むように接して設けられ、ほぼ一定の屈折率を有する第三クラッドとを備え、Δ１〜Δ３、ｒ１〜ｒ３が下記式（１）〜（３）を満たし、波長１．３１μｍでのＭＦＤが８．２μｍ以上の光ファイバ。Δ１＞Δ２＞Δ３・・・（１）、０．７×｜Δ３｜−０．９＜（ｒ３−ｒ２）／ｒ１＜１．３×｜Δ３｜−０．７５・・・（２）、１．５≦ｒ２／ｒ１≦３．０・・・（３）【選択図】図１
2010181641.tif 000002
【特許請求の範囲】
【請求項１】
中心から半径ｒ１μｍの領域に設けられ、ほぼ一定の正の比屈折率差Δ１を有するコアと、該コアを取り囲むように、半径ｒ１〜ｒ２μｍの領域に設けられ、ほぼ一定の比屈折率差Δ２を有する第一クラッドと、該第一クラッドを取り囲むように、半径ｒ２〜ｒ３μｍの領域に設けられ、ほぼ一定の負の比屈折率差Δ３を有する第二クラッドと、該第二クラッドを取り囲むように接して設けられ、ほぼ一定の屈折率を有する第三クラッドと、を備え、
前記Δ１、Δ２、Δ３、ｒ１、ｒ２及びｒ３が下記式（１）〜（３）で表される関係を満たし、
波長１．３１μｍにおけるモードフィールド径が８．２μｍ以上であることを特徴とする光ファイバ。
Δ１＞Δ２＞Δ３  ・・・（１）
０．７×｜Δ３｜−０．９＜（ｒ３−ｒ２）／ｒ１＜１．３×｜Δ３｜−０．７５  ・・・（２）
１．５≦ｒ２／ｒ１≦３．０  ・・・（３）
【請求項２】
カットオフ波長が１２６０ｎｍ以下であることを特徴とする請求項１に記載の光ファイバ。
【請求項３】
曲げ半径５ｍｍで一回巻きした時の、波長１．５５μｍにおける曲げ損失が、０．２ｄＢ以下であることを特徴とする請求項１又は２に記載の光ファイバ。
【請求項４】
曲げ半径１５ｍｍで十回巻きした時の、波長１．５５μｍにおける曲げ損失が、０．０５ｄＢ以下であることを特徴とする請求項１〜３のいずれか一項に記載の光ファイバ。
【請求項５】
前記半径ｒ１が３．４〜４．２μｍであることを特徴とする請求項１〜４のいずれか一項に記載の光ファイバ。
【請求項６】
前記半径ｒ２が６．３〜１１μｍであることを特徴とする請求項１〜５のいずれか一項に記載の光ファイバ。
【請求項７】
前記比屈折率差Δ１が０．３１〜０．３８％であることを特徴とする請求項１〜６のいずれか一項に記載の光ファイバ。
【請求項８】
前記比屈折率差Δ３が−０．１５％以下であることを特徴とする請求項１〜７のいずれか一項に記載の光ファイバ。
【発明の詳細な説明】
【技術分野】
【０００１】
本発明は、光アクセス系やＦＴＴＨ用として好適な、曲げに強い特性を有する光ファイバに関する。
【背景技術】
【０００２】
オフィスや家庭への光ファイバの導入（Ｆｉｂｅｒ  Ｔｏ  Ｔｈｅ  Ｈｏｍｅ、ＦＴＴＨ）では、ビルや住宅内で光ファイバを引き回す際に、通常、曲げ半径２０〜３０ｍｍ程度といった小さな曲げが光ファイバに加えられることがある。また、光ファイバの余長を収納する際にも、小さい曲げ半径で巻くことが必要な場合がある。光アクセス系やＦＴＴＨ用の光ファイバでは、このように小さい曲げ半径で巻いても、伝播光の損失（以下、曲げ損失と略記する）が増大しない、小さな曲げに強い特性を有すること重要となる。また、基地局からビルや住宅内までに敷設される光ファイバ（例えば、ＩＴＵ−Ｔ  Ｒｅｃｏｍｍｅｎｄａｔｉｏｎ  Ｇ．６５２規格（以下、Ｇ．６５２と略記する）に準拠した、波長１．３１μｍでシングルモード伝播する光ファイバ（以下、Ｓ−ＳＭＦと略記する））との良好な接続特性を有することも重要となる。そして、これらに加え、低コストであることも求められる。さらに、近年では、曲げ半径１０〜１５ｍｍ程度といった一層小さな曲げに対しても、曲げ損失を低減できる強い特性を有することが求められるようになってきている。
【０００３】
曲げ半径が小さい曲げに対して、曲げ損失が低減された光ファイバとしては、これまでに様々なものが提案されている。その中でも、コアの外側にトレンチ（溝）を配した４層以上の構造のトレンチ型光ファイバは、比較的単純な構造で曲げ損失を低減でき、良好な接続特性を有し、低コストで製造できるため、非常に有用であり、様々なものが検討されている（特許文献１〜３、非特許文献１参照）。
【先行技術文献】
【特許文献】
【０００４】
【特許文献１】特許第３８５３８３３号公報
【特許文献２】米国特許第７１８７８３３号明細書
【特許文献３】特開２００７−２７９７３９号公報
【非特許文献】
【０００５】
【非特許文献１】Ｄｉｆｆｅｒｅｎｔ  Ｉｍｐｌｅｍｅｎｔａｔｉｏｎｓ  ｏｆ  Ｇ．６５７Ｂ  Ｂｅｎｄ−Ｉｎｓｅｎｓｉｔｉｖｅ  Ｓｉｎｇｌｅ−Ｍｏｄｅ  Ｆｉｂｅｒｓ  ｗｉｔｈ  Ｕｌｔｒａ−Ｌｏｗ  Ｂｅｎｄ  Ｌｏｓｓｅｓ，Ｓｔｉｌｌ  Ｃｏｍｐａｔｉｂｌｅ  ｔｏ  Ｇ．６５２Ｄ，５７ｔｈ  ＩＷＣＳ  Ｐ．２８３〜Ｐ．２８８，Ｌｏｕｉｓ−Ａｎｎｎｅ  ｄｅ  Ｍｏｎｔｍｏｒｉｌｌｏｎ
【発明の概要】
【発明が解決しようとする課題】
【０００６】
しかし、特許文献１に記載の光ファイバは、曲げ半径７．５ｍｍ以下の極めて小さい曲げに対しては、曲げ損失低減のために、モードフィールド径（ＭＦＤ）の小径化が必要であるという問題点があった。
また、特許文献２に記載の光ファイバは、六層構造であるため、母材作製の製造コストが高いという問題点があった。
また、特許文献３には、曲げ半径５〜１５ｍｍでの曲げ損失を低減するための構造プロファイルが開示されておらず、小さい曲げに対して曲げ損失を低減できる光ファイバが実質的に開示されていないという問題点があった。
また、非特許文献１には、トレンチ体積を大きくして、曲げ半径５ｍｍでの曲げ損失を低減できることが記載されているが、それ以上の具体的な構造プロファイル開示されておらず、小さい曲げに対して曲げ損失を低減できる光ファイバが実質的に開示されていないという問題点があった。
【０００７】
本発明は、上記事情に鑑みてなされたものであり、極めて小さい曲げ半径での曲げ損失を低減でき、良好な接続特性を有し、低コストで製造できる光ファイバを提供することを課題とする。
【課題を解決するための手段】
【０００８】
上記課題を解決するため、
本発明は、中心から半径ｒ１μｍの領域に設けられ、ほぼ一定の正の比屈折率差Δ１を有するコアと、該コアを取り囲むように、半径ｒ１〜ｒ２μｍの領域に設けられ、ほぼ一定の比屈折率差Δ２を有する第一クラッドと、該第一クラッドを取り囲むように、半径ｒ２〜ｒ３μｍの領域に設けられ、ほぼ一定の負の比屈折率差Δ３を有する第二クラッドと、該第二クラッドを取り囲むように接して設けられ、ほぼ一定の屈折率を有する第三クラッドと、を備え、前記Δ１、Δ２、Δ３、ｒ１、ｒ２及びｒ３が下記式（１）〜（３）で表される関係を満たし、波長１．３１μｍにおけるモードフィールド径が８．２μｍ以上であることを特徴とする光ファイバを提供する。
Δ１＞Δ２＞Δ３  ・・・（１）
０．７×｜Δ３｜−０．９＜（ｒ３−ｒ２）／ｒ１＜１．３×｜Δ３｜−０．７５  ・・・（２）
１．５≦ｒ２／ｒ１≦３．０  ・・・（３）
本発明の光ファイバは、カットオフ波長が１２６０ｎｍ以下であることが好ましい。
本発明の光ファイバは、曲げ半径５ｍｍで一回巻きした時の、波長１．５５μｍにおける曲げ損失が、０．２ｄＢ以下であることが好ましい。
本発明の光ファイバは、曲げ半径１５ｍｍで十回巻きした時の、波長１．５５μｍにおける曲げ損失が、０．０５ｄＢ以下であることが好ましい。
本発明の光ファイバは、前記半径ｒ１が３．４〜４．２μｍであることが好ましい。
本発明の光ファイバは、前記半径ｒ２が６．３〜１１μｍであることが好ましい。
本発明の光ファイバは、前記比屈折率差Δ１が０．３１〜０．３８％であることが好ましい。
本発明の光ファイバは、前記比屈折率差Δ３が−０．１５％以下であることが好ましい。
【発明の効果】
【０００９】
本発明によれば、極めて小さい曲げ半径での曲げ損失を低減でき、良好な接続特性を有する安価な光ファイバが得られる。
【図面の簡単な説明】
【００１０】
【図１】本発明の光ファイバにおける代表的なコア及びクラッドの屈折率分布を例示する図である。
【図２】光ファイバの曲げ損失とＭＦＤとの関係をカットオフ波長ごとに例示するグラフである。
【図３】トレンチ幅とカットオフ波長との関係を例示するグラフである。
【図４】トレンチ幅と曲げ損失との関係を例示するグラフである。
【図５】トレンチ幅（Ｗ）と｜Δ３｜との関係を例示するグラフである。
【図６】ｒ２／ｒ１とＭＦＤとの関係を例示するグラフである。
【図７】ｒ２／ｒ１と、曲げ半径５ｍｍで一回巻きした時の曲げ損失との関係を示すグラフである。
【発明を実施するための形態】
【００１１】
本発明の光ファイバは、中心から半径ｒ１μｍの領域に設けられ、ほぼ一定の正の比屈折率差Δ１を有するコアと、該コアを取り囲むように、半径ｒ１〜ｒ２μｍの領域に設けられ、ほぼ一定の比屈折率差Δ２を有する第一クラッドと、該第一クラッドを取り囲むように、半径ｒ２〜ｒ３μｍの領域に設けられ、ほぼ一定の負の比屈折率差Δ３を有する第二クラッド（以下、トレンチと言うことがある）と、該第二クラッドを取り囲むように接して設けられ、ほぼ一定の屈折率を有する第三クラッドと、を備え、前記Δ１、Δ２、Δ３、ｒ１、ｒ２及びｒ３が下記式（１）〜（３）で表される関係を満たし、波長１．３１μｍにおけるモードフィールド径が８．２μｍ以上であることを特徴とする。
Δ１＞Δ２＞Δ３  ・・・（１）
０．７×｜Δ３｜−０．９＜（ｒ３−ｒ２）／ｒ１＜１．３×｜Δ３｜−０．７５  ・・・（２）
１．５≦ｒ２／ｒ１≦３．０  ・・・（３）
ここで、｜Δ３｜は、Δ３の絶対値を表す。
また、（ｒ３−ｒ２）／ｒ１は、以下、トレンチ幅（Ｗ）と略記することがある。
本発明の光ファイバにおける代表的なコア及びクラッドの屈折率分布を図１に例示する。図１中、符号１はコア、符号２は第一クラッド、符号３は第二クラッド、符号４は第三クラッドをそれぞれ示す。ただし、本発明の光ファイバはこれに限定されない。
【００１２】
本発明の光ファイバは、上記構成を有するものであれば、公知の如何なる方法で製造されたものでも良い。具体的には、ＶＡＤ法、ＯＶＤ法、ＣＶＤ法等で光ファイバ母材を作製し、これを線引きする製造方法が例示できる。
【００１３】
コア、第一クラッド、第二クラッド及び第三クラッドは、いずれも石英ガラスを主成分とするものが好ましい。
【００１４】
通常、曲げ損失の低減には、モードフィールド径（以下、ＭＦＤと略記する）の小径化、又はカットオフ波長の長波長化が有効であることが知られている。これは、カットオフ波長が異なる光ファイバについて、曲げ損失とＭＦＤとの関係を例示した図２からも明らかである。
しかし、ＭＦＤを小径化した光ファイバでは、設置済みのＧ．６５２に準拠した標準的なＳ−ＳＭＦとの接続損失が大きくなってしまう。また、カットオフ波長を長波長化した光ファイバでは、通常使用される波長帯域（以下、１２６０〜１６２５ｎｍの波長帯域を指すものとする）で高次モードの光も伝播されるため、シングルモード伝播なされなくなってしまう。
本発明の光ファイバは、上記構成により、これら問題点を解決したものである。
【００１５】
図３は、トレンチ幅（Ｗ＝（ｒ３−ｒ２）／ｒ１）とカットオフ波長との関係を例示するグラフである。なお、使用した光ファイバは、後述する実施例１〜３及び比較例１〜２に示すものである。図３から明らかなように、トレンチ幅が大きくなり、特定値を超えると、カットオフ波長が長くなってしまい、通常使用される波長帯域では、シングルモード伝播なされなくなる。
また、図４は、上記と同様の光ファイバにおける、トレンチ幅（Ｗ＝（ｒ３−ｒ２）／ｒ１）と曲げ損失との関係を例示するグラフである。図４から明らかなように、トレンチ幅が小さくなり、特定値を下回ると、曲げ損失が急激に増大する。
すなわち、シングルモード伝播を可能としつつ曲げ損失を低減するためには、トレンチ幅を適切な範囲内に設定する必要がある。
なお、以下において、「曲げ損失」とは、特に断りがない限り「波長１．５５μｍにおける曲げ損失」を指すものとする。
【００１６】
上記のようなコア、第一〜第三クラッドを備え、トレンチ型屈折率プロファイルを有する光ファイバにおいて、各種構造プロファイルと光学特性との関係について詳細に検討した結果、前記Δ１〜Δ３及びｒ１〜ｒ３の一群の構造プロファイル間に特定の関係がある場合に、上記課題を解決できることを見出し、本発明は、これらの知見に基づいてなされたものである。
【００１７】
本発明において、トレンチ幅（Ｗ＝（ｒ３−ｒ２）／ｒ１）は、０．７×｜Δ３｜−０．９〜１．３×｜Δ３｜−０．７５である（前記式（２））。このような範囲とすることで、シングルモード伝播を可能としつつ曲げ損失を低減できる。また、Ｓ−ＳＭＦとの接続損失も低減でき、ほぼゼロとすることも可能となる。
トレンチ幅（Ｗ）と｜Δ３｜との関係を図５に例示する。なお、ここで使用した光ファイバは、後述する実施例１〜１９、実施例２４〜３１、比較例１〜４及び比較例７〜８に示すものである。
【００１８】
このようにトレンチ幅は、第二クラッドの比屈折率差Δ３に依存するので、具体的な好ましい範囲は一概には言えないが、通常は、０．２〜４であることが好ましく、０．４〜３．７であることがより好ましく、０．６〜３．５であることが特に好ましい。
【００１９】
本発明において、ｒ２／ｒ１（トレンチ位置）は１．５〜３．０である（前記式（３））。下限値以上とすることでＭＦＤを十分に大きくできる。また、上限値以下とすることで曲げ損失を十分に低減できる。例えば、曲げ半径５ｍｍで一回巻きした時の曲げ損失を０．２ｄＢ以下、曲げ半径１５ｍｍで十回巻きした時の曲げ損失を０．０５ｄＢ以下、という極めて小さい値に低減できる。
なお、以下において、「ＭＦＤ」とは、特に断りがない限り「波長１．３１μｍにおけるＭＦＤ」を指すものとする。
ｒ２／ｒ１とＭＦＤとの関係を図６に例示する。ここで使用した光ファイバは、後述する実施例２０〜２３及び比較例５〜６に示すものなどである。図６から明らかなように、ｒ２／ｒ１が１．５未満になると、ＭＦＤが急激に低下する。
ｒ２／ｒ１と、曲げ半径５ｍｍで一回巻きした時の曲げ損失との関係を図７に示す。ここで使用した光ファイバは、図６のデータ取得に使用した光ファイバと同様のものである。図７から明らかなように、ｒ２／ｒ１が３より大きくなると、曲げ損失の低減効果が低くなる。
【００２０】
曲げ損失は、例えば、所定の半径を有するマンドレルに、光ファイバを所定回数巻いた時の伝播光を測定することで確認できる。
例えば、曲げ半径５ｍｍで一回巻きした時の曲げ損失は、半径５ｍｍのマンドレルに一回巻きした時の伝播光を測定して確認すれば良い。曲げ半径１５ｍｍで十回巻きした時の曲げ損失は、半径１５ｍｍのマンドレルに十回巻きした時の伝播光を測定して確認すれば良い。
【００２１】
前記半径ｒ１、ｒ２及びｒ３は、前記式（２）及び（３）を満たすように適宜調整すれば良い。
前記半径ｒ１は、２．６〜５．０μｍであることが好ましく、３．０〜４．６μｍであることがより好ましく、３．４〜４．２μｍであることが特に好ましい。
前記半径ｒ２は、４〜１３μｍであることが好ましく、５．５〜１２μｍであることがより好ましく、６．３〜１１μｍであることが特に好ましい。
前記半径ｒ３は、７〜２７μｍであることが好ましく、９〜２５．５μｍであることがより好ましく、１０．７５〜２４μｍであることが特に好ましい。
【００２２】
前記比屈折率差Δ１、Δ２及びΔ３は、前記式（１）を満たすように適宜調整すれば良い。そして、Δ３は、前記式（２）も満たすように調整する必要がある。また、Δ１、Δ２及びΔ３はほぼ一定の値とし、Δ１は正の値、Δ３は負の値とする。
前記比屈折率差Δ１は、０．２７〜０．４２％であることが好ましく、０．２９〜０．４０％であることがより好ましく、０．３１〜０．３８％であることが特に好ましい。
前記比屈折率差Δ２は、０．２５〜−０．１％であることが好ましく、０．１５〜−０．０５％であることがより好ましく、０％であることが特に好ましい。
前記比屈折率差Δ３は、−０．１５％以下であることが好ましく、−１．５〜−０．１５％であることがより好ましく、−１．２〜−０．２５％であることが特に好ましい。｜Δ３｜が小さ過ぎると、曲げ損失の低減効果が低くなる。
【００２３】
第三クラッドは、第二クラッドを取り囲むように接して設けられ、ほぼ一定の屈折率を有していれば良い。
【００２４】
本発明においては、波長１．３１μｍにおけるＭＦＤは８．２μｍ以上である。このような範囲とすることで、Ｇ．６５２に準拠したものなど、標準的なＳ−ＳＭＦとの接続損失を低減でき、良好な接続特性を有するものとなる。
前記ＭＦＤは、８．２〜９．４μｍであることが好ましく、８．３〜９μｍであることがより好ましく、８．３５〜８．６８μｍであることが特に好ましい。
【００２５】
本発明において、カットオフ波長は、１２９０ｎｍ以下であることが好ましく、１２７０ｎｍ以下であることがより好ましく、１２６０ｎｍ以下であることが特に好ましい。上限値以下とすることで、通常使用される波長帯域で良好にシングルモード伝播可能となる。下限値は、本発明の効果を妨げない限り特に限定されないが、１１５０ｎｍ以上であることが好ましく、１１８０ｎｍ以上であることがより好ましく、１２００ｎｍ以上であることが特に好ましい。
なお、本発明において、カットオフ波長とは、伝播光が長さ２２ｍの光ファイバを伝播した後に、実質シングルモードとなる波長のことを指す。
【００２６】
本発明において、曲げ半径５ｍｍで一回巻きした時の曲げ損失は、０．２ｄＢ以下であることが好ましい。
また、曲げ半径１５ｍｍで十回巻きした時の曲げ損失は、０．０５ｄＢ以下であることが好ましく、０．０３ｄＢ以下であることがより好ましい。
【００２７】
本発明の光ファイバにおいて、ゼロ分散波長は特に限定されないが、１２００〜１４００ｎｍであることが好ましく、１２３０〜１３７０ｎｍであることがより好ましく、１２６０〜１３５０ｎｍであることが特に好ましい。
また、ゼロ分散スロープは特に限定されないが、０．０６〜０．１３（ｐｓ／ｎｍ２／ｋｍ）であることが好ましく、０．０７〜０．１２（ｐｓ／ｎｍ２／ｋｍ）であることがより好ましく、０．０８〜０．１１（ｐｓ／ｎｍ２／ｋｍ）であることが特に好ましい。
このような範囲とすることで、一層優れた光学特性を有するものとなる。
【００２８】
本発明の光ファイバは、極めて小さい曲げ半径で曲げても曲げ損失が小さく、且つ良好な接続特性を有するものである。また、四層構造で簡略化された構造であるため、母材を低コストで製造でき、安価で提供できる。
【実施例】
【００２９】
以下、具体的実施例により、本発明についてより詳細に説明する。ただし、本発明は、以下に示す実施例に、何ら限定されるものではない。
［実施例１〜８、比較例１〜３］
ＶＡＤ法で光ファイバ母材を作製し、これを線引きして、図１に示す屈折率分布を有し、表１及び２に示す光学特性を有する光ファイバを製造した。コア、第一クラッド、第二クラッド及び第三クラッドは、いずれも石英ガラスを主成分とするものである。ここに示す光ファイバは、すべて前記式（１）及び（３）を満たすものである。そして、Δ３が−０．２５％、ｒ２／ｒ１（トレンチ位置）が２〜３、トレンチ幅（Ｗ＝（ｒ３−ｒ２）／ｒ１）が２〜４である。なお、表中、「Ｗｍｉｎ」は「０．７×｜Δ３｜−０．９」、「Ｗｍａｘ」は「１．３×｜Δ３｜−０．７５」をそれぞれ示す。これは、以下のその他の表においても同様である。
【００３０】
【表１】
2010181641.tif 000003
【００３１】
【表２】
2010181641.tif 000004
【００３２】
前記式（２）を満たす実施例１〜８では、カットオフ波長が１２５７ｎｍ以下であり、通常使用される波長帯域でシングルモード伝播可能なものであった。また、波長１．３１μｍにおけるＭＦＤが８．５５〜８．６６μｍであり、Ｓ−ＳＭＦとの接続損失がほぼゼロであった。また、曲げ半径５ｍｍで一回巻きした時の曲げ損失は、０．１９ｄＢ以下となっており、極めて小さな曲げが加えられても、曲げ損失がほとんど生じないものであった。
一方、前記式（２）を満たさず、トレンチ幅がＷｍｉｎ未満である比較例１及び３では、曲げ半径５ｍｍで一回巻きした時の曲げ損失は、それぞれ０．３１ｄＢ、０．３７ｄＢとなっており、極めて小さな曲げが加えられて曲げ損失が増大してしまった。また、トレンチ幅がＷｍａｘを超えている比較例２では、カットオフ波長が１３１１ｎｍであり、通常使用される波長帯域でシングルモード伝播できないものであった。
【００３３】
［実施例９〜１８、比較例４〜５］
ＶＡＤ法で光ファイバ母材を作製し、これを線引きして、図１に示す屈折率分布を有し、表３及び４に示す光学特性を有する光ファイバを製造した。該光ファイバの材質は、実施例１〜８の場合と同様である。ここに示す光ファイバは、すべて前記式（１）及び（３）を満たすものである。そして、Δ３が−０．７％、ｒ２／ｒ１（トレンチ位置）が２〜３、トレンチ幅（Ｗ＝（ｒ３−ｒ２）／ｒ１）が０．９５〜１．７である。
【００３４】
【表３】
2010181641.tif 000005
【００３５】
【表４】
2010181641.tif 000006
【００３６】
前記式（２）を満たす実施例９〜１８では、カットオフ波長が１２５９ｎｍ以下であり、通常使用される波長帯域でシングルモード伝播可能なものであった。また、波長１．３１μｍにおけるＭＦＤが８．４３〜８．６８μｍであり、Ｓ−ＳＭＦとの接続損失がほぼゼロであった。また、曲げ半径５ｍｍで一回巻きした時の曲げ損失は、０．１８ｄＢ以下となっており、極めて小さな曲げが加えられても、曲げ損失がほとんど生じないものであった。
一方、前記式（２）を満たさず、トレンチ幅がＷｍｉｎ未満である比較例４では、曲げ半径５ｍｍで一回巻きした時の曲げ損失は、０．２６ｄＢとなっており、極めて小さな曲げが加えられて曲げ損失が増大してしまった。また、トレンチ幅がＷｍａｘと等しい比較例５では、カットオフ波長が１３４６ｎｍであり、通常使用される波長帯域でシングルモード伝播できないものであった。
【００３７】
［実施例１９〜２２、比較例６〜７］
ＶＡＤ法で光ファイバ母材を作製し、これを線引きして、図１に示す屈折率分布を有し、表５に示す光学特性を有する光ファイバを製造した。該光ファイバの材質は、実施例１〜８の場合と同様である。ここに示す光ファイバは、すべて前記式（１）を満たすものである。そして、Δ３が−０．７％、ｒ２／ｒ１（トレンチ位置）が１．３５〜３．５、トレンチ幅（Ｗ＝（ｒ３−ｒ２）／ｒ１）が１．１〜１．２５である。
【００３８】
【表５】
2010181641.tif 000007
【００３９】
前記式（３）を満たす実施例１９〜２２では、波長１．３１μｍにおけるＭＦＤが８．３５〜８．６５μｍであり、Ｓ−ＳＭＦとの接続損失がほぼゼロであった。また、カットオフ波長が１２３０ｎｍ以下であり、通常使用される波長帯域でシングルモード伝播可能なものであった。また、曲げ半径５ｍｍで一回巻きした時の曲げ損失は、０．１８ｄＢ以下となっており、極めて小さな曲げが加えられても、曲げ損失がほとんど生じないものであった。
一方、前記式（３）を満たさず、ｒ２／ｒ１（トレンチ位置）が３より大きい比較例６では、曲げ半径５ｍｍで一回巻きした時の曲げ損失は、０．３ｄＢとなっており、極めて小さな曲げが加えられて曲げ損失が増大してしまった。また、ｒ２／ｒ１（トレンチ位置）が１．５未満である比較例７では、波長１．３１μｍにおけるＭＦＤが８．０９と小さくなってしまった。
【００４０】
［実施例２３〜３０、比較例８〜９］
ＶＡＤ法で光ファイバ母材を作製し、これを線引きして、図１に示す屈折率分布を有し、表６及び７に示す光学特性を有する光ファイバを製造した。該光ファイバの材質は、実施例１〜８の場合と同様である。ここに示す光ファイバは、すべて前記式（１）及び（３）を満たすものである。そして、Δ３が−１．２％、ｒ２／ｒ１（トレンチ位置）が２〜３、トレンチ幅（Ｗ＝（ｒ３−ｒ２）／ｒ１）が０．４〜１．２である。
【００４１】
【表６】
2010181641.tif 000008
【００４２】
【表７】
2010181641.tif 000009
【００４３】
前記式（２）を満たす実施例２３〜３０では、カットオフ波長が１２４９ｎｍ以下であり、通常使用される波長帯域でシングルモード伝播可能なものであった。また、波長１．３１μｍにおけるＭＦＤが８．４８〜８．６８μｍであり、Ｓ−ＳＭＦとの接続損失がほぼゼロであった。また、曲げ半径５ｍｍで一回巻きした時の曲げ損失は、０．１６ｄＢ以下となっており、極めて小さな曲げが加えられても、曲げ損失がほとんど生じないものであった。
一方、前記式（２）を満たさず、トレンチ幅がＷｍｉｎ未満である比較例８では、曲げ半径５ｍｍで一回巻きした時の曲げ損失は、０．２２ｄＢとなっており、極めて小さな曲げが加えられて曲げ損失が増大してしまった。また、トレンチ幅がＷｍａｘを超えている比較例９では、カットオフ波長が１３３２ｎｍであり、通常使用される波長帯域でシングルモード伝播できないものであった。
【産業上の利用可能性】
【００４４】
本発明は、光アクセス系やＦＴＴＨ用として有用であり、光通信の分野で利用可能である。
【符号の説明】
【００４５】
１・・・コア、２・・・第一クラッド、３・・・第二クラッド、４・・・第三クラッド
【図１】
2010181641.tif 000010
【図２】
2010181641.tif 000011
【図３】
2010181641.tif 000012
【図４】
2010181641.tif 000013
【図５】
2010181641.tif 000014
【図６】
2010181641.tif 000015
【図７】
2010181641.tif 000016